(57)【特許請求の範囲】
【請求項１】
（Ａ）結晶性アルカリ金属珪酸塩と、
（Ｂ）水とを、ここで（Ｂ）成分は(i)水道水、蒸留水、イオン交換水、水蒸気、脱イオン水、及び工業用水からなる群より選ばれる水、又は(ii)アルカリ金属の硫酸塩、アルカリ金属の炭酸塩、及び珪酸リチウムからなる群より選ばれる塩の水溶液又は水分散液に含まれる水であり、
（Ｂ）／（Ａ）＝０．００５〜０．２５０の重量比で混合し、混合による粒子成長度が１．５以下である結晶性アルカリ金属珪酸塩の処理方法。
【請求項２】
（Ａ）成分が式（Ｉ）：
ｘＭ2Ｏ・ｙＳｉＯ2・ｚＭｅＯ・ｗＨ2Ｏ  （Ｉ）
（式中、ＭはＮａ及び／又はＫを示し、ＭｅはＣａ及び／又はＭｇを示し、ｙ／ｘ＝０．５〜４．０、ｚ／ｘ＝０〜１．０、ＭｅＯ中のＭｇ／Ｃａ＝０〜１０であり、ｗは０〜２０である。）
で表される組成の結晶性アルカリ金属珪酸塩である請求項１記載の処理方法。
【請求項３】
処理後の結晶性アルカリ金属珪酸塩の平均粒径が３００μｍ以下である請求項１又は２記載の処理方法。
【請求項４】
１〜２８℃の温度範囲で混合を行う請求項１〜３いずれか記載の処理方法。
【請求項５】
結晶性アルカリ金属珪酸塩（Ａ）がＮａ2 Ｏ・２ＳｉＯ2 ・ｗＨ2 Ｏで表される組成の結晶性層状二珪酸ナトリウムである請求項２〜４いずれか記載の処理方法。
【請求項６】
請求項１〜５いずれか記載の処理方法で得られる結晶性アルカリ金属珪酸塩。
【請求項７】
請求項１〜５いずれか記載の処理方法で得られる結晶性アルカリ金属珪酸塩を少なくとも一種含有する洗剤組成物。
【請求項８】
界面活性剤担持用顆粒群に液状の界面活性剤と請求項１〜５いずれか記載の処理方法で得られる結晶性アルカリ金属珪酸塩とを混合して得られる洗剤組成物。
【発明の詳細な説明】
【技術分野】
【０００１】
本発明は、結晶性アルカリ金属珪酸塩と水を一定条件下で混合させる結晶性アルカリ珪酸塩の処理方法、該処理方法にて得られる結晶性アルカリ金属珪酸塩、及び該結晶性アルカリ金属珪酸塩を含有してなる洗剤組成物に関する。更に詳しくは、結晶性アルカリ金属珪酸塩の分解による針状結晶の生成を抑制する処理方法と該方法によって処理した結晶性アルカリ金属珪酸塩、及び該結晶性アルカリ金属珪酸塩を含有する洗剤組成物に関する。
【背景技術】
【０００２】
結晶性アルカリ金属珪酸塩は、良好なアルカリ緩衝作用を付与するのみならず、優れた水軟化性（カルシウム、マグネシウム捕捉能）を併せ持つマルチビルダーである。結晶性アルカリ金属珪酸塩の特徴の一つとして、水に対して溶解性を持つことが挙げられ、この特徴により、水に溶けないゼオライトにはないアルカリ緩衝作用を呈することが可能となる。また、水に溶けるということから、すすぎ性が良好で、衣類への残留性が低いという利点も併せ持つ。
【０００３】
しかしながら、結晶性アルカリ金属珪酸塩の特徴である水への溶解性の高さはアルカリ緩衝能などの面で利点であると同時に、空気中の水分を吸収し易い性質を伴うが故に、保存によってイオン交換能やアルカリ緩衝能が劣化しやすいという欠点にもなる。特に、結晶性アルカリ金属珪酸塩が炭酸ガスや水を吸収して結晶相が分解し、針状の結晶が新たに生成してくるという特徴は、洗剤に結晶性アルカリ金属珪酸塩を配合した際に、分解生成した針状結晶が洗剤粒子間を架橋して洗剤をケーキングさせるという現象が引き起こす。従って、この現象を抑制することは結晶性アルカリ金属珪酸塩を洗剤に配合する上で重要な課題となっている。
【０００４】
特許文献１では、水分を実質上含まない系において、非イオン性界面活性剤とラメラ配向をとり得る陰イオン性界面活性剤の酸前駆体に結晶性アルカリ金属珪酸塩を配合することで上記酸前駆体を中和することにより、非イオン界面活性剤を含んだゲル化物を形成させ、融点が４５℃以上で平均分子量が１０００以上の水溶性非イオン性有機化合物をバインダーにして攪拌型混合機で転動造粒するという耐ケーキング性に優れた結晶性アルカリ金属珪酸塩顆粒の製造方法が示されている。しかしながらこの方法では、結晶性アルカリ金属珪酸塩を顆粒化することによって表面積が減少することと、水溶性非イオン性有機化合物が融点上昇剤として働くために非イオン界面活性剤のシミだしが抑制されたことによる効果が大きく、洗剤に配合した際のケーキングの主原因である針状結晶の生成を抑制している訳ではない。
【特許文献１】特開平１０−１５８６９９号公報
【発明の開示】
【発明が解決しようとする課題】
【０００５】
従って、本発明の目的は、結晶性アルカリ金属珪酸塩の分解による針状結晶生成を抑制する処理方法を提供すること、並びに該処理方法にて処理した結晶性アルカリ金属珪酸塩、更には該結晶性アルカリ金属珪酸塩を含有し、保存安定性が良好な洗剤組成物を提供することである。
【課題を解決するための手段】
【０００６】
本発明者らは、特定の組成を有する結晶性アルカリ金属珪酸塩と水を一定の重量比及び一定の温度で混合する処理を施すことによって、結晶性アルカリ金属塩の結晶相の分解による針状結晶の生成を抑制できることを見出した。また本発明者らは、該処理方法で処理した結晶性アルカリ金属塩を洗剤に配合した場合、洗剤組成物の保存安定性、特に、耐ケーキング性が向上することを見出し、本発明を完成するに至った。
【０００７】
即ち、本発明の要旨は、
〔１〕（Ａ）結晶性アルカリ金属珪酸塩と、
（Ｂ）水とを、
（Ｂ）／（Ａ）＝０．００５〜０．２５０の重量比で混合し、混合による粒子成長度が１．５以下である結晶性アルカリ金属珪酸塩の処理方法、
〔２〕前記〔１〕記載の処理方法で得られる結晶性アルカリ金属珪酸塩、
〔３〕前記〔１〕記載の処理方法で得られる結晶性アルカリ金属珪酸塩を少なくとも一種含有する洗剤組成物、並びに
〔４〕界面活性剤担持用顆粒群に液状の界面活性剤と前記〔１〕記載の処理方法で得られる結晶性アルカリ金属珪酸塩とを混合して得られる洗剤組成物
に関する。
【発明の効果】
【０００８】
本発明を用いることにより、分解による針状結晶生成が少ない結晶性アルカリ金属珪酸塩を得ることができ、かかる結晶性アルカリ金属珪酸塩を用いることで、保存安定性が良好な洗剤組成物を製造することができるという効果が奏される。
【発明を実施するための最良の形態】
【０００９】
１．（Ａ）成分  結晶性アルカリ金属珪酸塩
本発明において、処理対象となる結晶性アルカリ金属珪酸塩（以下、原料結晶性アルカリ金属珪酸塩ともいう）は、アルカリ金属の珪酸塩であり、イオン交換能を有し、水に溶解しアルカリ性を呈するものが好ましい。イオン交換能は、例えばＣａイオン交換能の測定方法によって測定できる。その値は特に限定されるものではないが、１２０〜２５０ｍｇ／ｇが好ましく、１３０〜２５０ｍｇ／ｇが特に好ましい。さらに好ましくは１４０〜２５０ｍｇ／ｇで、この領域のものは、洗剤用のＣａイオン交換体として利用する場合に少量で効力を発揮するため、コンパクト洗剤に配合可能な点で好ましい。
【００１０】
そのようなイオン交換能を有する原料結晶性アルカリ金属珪酸塩として、式（Ｉ）：
ｘＭ2 Ｏ・ｙＳｉＯ2 ・ｚＭｅＯ・ｗＨ2 Ｏ                    （Ｉ）
（式中、ＭはＮａ及び／又はＫを示し、ＭｅはＣａ及び／又はＭｇを示し、ｙ／ｘ＝０．５〜４．０、ｚ／ｘ＝０〜１．０、ＭｅＯ中のＭｇ／Ｃａ＝０〜１０であり、ｗは０〜２０のである。）
で表される組成のものが好適である。このような組成のアルカリ金属珪酸塩としては、例えば、メタ珪酸ナトリウム、メタ珪酸カリウム、粉末１号珪酸ナトリウム、粉末２号珪酸ナトリウム等が挙げられる。また、特にイオン交換能の高いアルカリ金属珪酸塩として特公平１−４１１１６号公報記載の結晶質アルカリ金属珪酸塩が例示される。
【００１１】
更に高いイオン交換能を発現する、より好ましいアルカリ金属珪酸塩としては、上記の式（Ｉ）において、さらに、ｙ／ｘ＝１．０〜２．１、ｚ／ｘ＝０．００１〜１．０のアルカリ金属珪酸塩が挙げられる。このような組成のアルカリ金属珪酸塩は、特許公報第２５２５３１８号記載の合成無機ビルダーが好適である。
【００１２】
また、本発明においては、カリウムを含有するアルカリ金属珪酸塩を用いることにより、その保存安定性を一段と向上させることができる。このような好適な、カリウムを含有するアルカリ金属珪酸塩の組成としては、上記の式（Ｉ）において、さらに、ｙ／ｘ＝１．４〜２．１、ｚ／ｘ＝０．００１〜１．０、Ｍ2 Ｏ中のＫ／Ｎａ＝０．０９〜１．１１で表される組成が挙げられる。このようなアルカリ金属珪酸塩としては、特許公報第２５２５３４２号記載の結晶性アルカリ金属珪酸塩が特に好適例として挙げられる。
【００１３】
これらの原料結晶性アルカリ金属珪酸塩の中でも、カルシウムやマグネシウムなどの硬度成分捕捉能の観点から最も好ましいのは、式中のｘ＝１、ｙ＝２、ｚ＝０で、Ｍ＝Ｎａである結晶性層状二珪酸ナトリウムＮａ2 Ｏ・２ＳｉＯ2 ・ｗＨ2 Ｏである。該結晶性層状二珪酸ナトリウムはα、β、δ及びεの多型の相から構成される。商業的な製品では、非晶質画分も存在し得る。そのため、商業的な製品でのｙの値は奇数であっても小数点以下を含む値になっても良い。好ましくは、ｙは１．９以上かつ２．２以下である。好ましい結晶性層状二珪酸ナトリウムは、０〜４０重量％の割合のα−二珪酸ナトリウム、０〜４０重量％の割合のβ−二珪酸ナトリウム、４０〜１００重量％の割合のδ−二珪酸ナトリウム、０〜４０重量％の割合の非晶質画分からなる。特に好ましい結晶性層状二珪酸ナトリウムは、７〜２１重量％の割合のα−二珪酸ナトリウム、０〜１２重量％の割合のβ−二珪酸ナトリウム、６５〜９５重量％の割合のδ−二珪酸ナトリウム、０〜２０重量％の割合の非晶質画分からなる。最も好ましいものは、δ−二珪酸ナトリウムを８０〜１００重量％の割合で含む結晶性層状二珪酸ナトリウムである。
【００１４】
結晶性アルカリ金属珪酸塩は上記のものを単独で使用しても良いし、数種類のものを混ぜて混合物として使用してもよい。
【００１５】
２．（Ｂ）成分  水
（Ｂ）成分の水はそれ単独で用いるのみならず、任意にアルカリ金属の硫酸塩、炭酸塩、及び珪酸塩の水溶液や水分散液の形で与えることもできる。コストの観点からは水単独で用いるのが好ましい。
【００１６】
適当な水の例としては、水道水、蒸留水、イオン交換水、水蒸気、脱イオン水、工業用水（不純物の少ないもの）などが挙げられる。（Ａ）成分として商業的な結晶性アルカリ金属珪酸塩を用いる場合、該結晶性アルカリ金属珪酸塩には、製造や貯蔵に由来する少量の水が予め含まれている可能性がある。しかしながら、このような製造に由来する水は濃度が低すぎるため、結晶性アルカリ金属珪酸塩中の結晶成長の抑制には寄与しない。また貯蔵の条件が悪く、大量の水を吸湿してしまった場合は、既に結晶相の分解が始まっている上に、粉体の表面層に水が偏在する不均一な状態になっているため、結晶性アルカリ珪酸塩の結晶相の分解を抑制する効果は低い。従って、結晶性アルカリ金属珪酸塩の保存安定性を上げるためには、一定条件下で水と結晶性アルカリ金属珪酸塩を混合するという操作が必要である。
【００１７】
任意成分であるアルカリ金属塩としては、リチウム、カリウム、及びナトリウムの塩が好ましいが、中でもリチウムは耐水性が高くて好ましい。従って、硫酸リチウム、炭酸リチウム、珪酸リチウムは、（Ｂ）成分の任意成分として特に好ましい。商業的に入手可能な珪酸リチウムとしては、日産化学（株）製のリチウムシリケート、日本化学（株）製の珪酸リチウムがある。
【００１８】
任意成分については、単独で含有させても良いし、組み合わせて含有しても良いし、含有しなくても良い。組み合わせて含有させる場合は、水と任意成分を順番に一つずつ（Ａ）成分と混合しても良いし、事前に水と任意成分を混合してから、（Ａ）成分と混合しても良い。任意成分が固体のものを含む場合は、事前に固体のものを液体に溶解又は分散させておくと、（Ａ）成分と混合性が高まって好ましい。例えば硫酸リチウムのような粉末の任意成分を含有させる場合、事前に水に溶解させて水溶液にしてから（Ａ）成分と混合するのが好ましい。また固体の任意成分を水への溶解度以上に含有させる場合は、粉砕を行うと混合性が高まり好ましい。その際、該粉末を水に分散させる前に事前に乾式粉砕しても良いし、水に分散してから湿式粉砕を行っても良い。粉砕方法については、後述する（Ａ）成分との混合に使用する粉砕機が使用できる。
【００１９】
上記のアルカリ金属塩は、（Ｂ）成分である水に対する重量比として、好ましくは４０/ ６０以下であり、より好ましくは３０／７０以下、更に好ましくは２０／８０以下である。また、特にリチウム塩を配合する場合には、耐水性の観点から１／９９以上が好ましい。
【００２０】
３．原料結晶性アルカリ金属珪酸塩の処理方法
本発明の処理方法は、前記（Ａ）成分と前記（Ｂ）成分を一定条件下で混合することである。（Ａ）と（Ｂ）の重量比は、（Ｂ）／（Ａ）＝０．００２０〜０．２５０であり、好ましくは（Ｂ）／（Ａ）＝０．００５〜０．２５０であり、より好ましくは（Ｂ）／（Ａ）＝０．００５〜０．１００であり、更に好ましくは（Ｂ）／（Ａ）＝０．０１０〜０．０８３である。
【００２１】
（Ａ）成分と（Ｂ）成分との混合方法は、本発明にとって本質的に重要な事項であるが、両成分の十分な混合を保証するものであれば、どのような方法で行っても良い。また水が必須成分として含有されるので、混合の際には、液状成分を噴出、噴霧する技術を併用するのが好ましい。
【００２２】
（Ａ）成分と（Ｂ）成分とを緊密に混合するために用いられる粉砕装置や混合装置は特に限定されるわけではないが、以下に示されるものが好ましく用いられる。
【００２３】
粉砕装置としては、化学便覧（化学工学会編、ｐ．８２６〜８３８（１９９８））記載の粉砕機が用いられ、例えば以下のものが挙げられる。
（１）圧力や打撃力により粉砕する装置で、例えばジョークラッシャー、ジャイレトリクラッシャー、ロールクラッシャー、ロールミル等がある。
（２）高速回転するローター周辺に打撃板が固定され、ローターと打撃板とによるせん断力等によって処理物を粉砕する装置で、例えばハンマーミル、インパクトクラッシャー、ピンミル等がある。
（３）リング上にロールもしくはボールが押しつけられつつ回転し、その間で処理物をすりつぶして粉砕する装置で、例えばリングローラーミル、リングボールミル、遠心ローラーミル、ボールベアリングミル等がある。
（４）円筒形の粉砕室を備え、その粉砕室の中に粉砕媒体としてボールやロッドを入れて回転もしくは振動させることにより処理物を粉砕する粉砕装置で、例えばボールミル、振動ミル、遊星ミル等がある。
（５）円筒形の粉砕室を備え、その粉砕室にボールまたはビーズなどの粉砕媒体を入れ、この媒体に挿入したディスク型やアニュラー型の攪拌機構による、せん断、摩擦作用によって処理物を粉砕する装置で、タワーミル、アトライター、サンドミル等がある。
（６）高速回転する径の小さい円板間に液体を流し、強いせん断力を加えて分散・粉砕する装置でコロイドミル等がある。
【００２４】
次に混合装置であるが、以下のものが例示される。
（１）混合槽内部に攪拌軸を有し、この軸に攪拌羽根を取り付けて、混合を行う形式のミキサー。例えばヘンシェルミキサー、ハイスピードミキサー（深江工業（株）製）等がある。
（２）粉体投入口を備えた竪型シリンダーと混合ブレードを備えたメインシャフトより成り、メインシャフトは上部軸受けによって支えられ、排出側がフリーになっている構造の連続ミキサー。例えばフレキソミックスミキサー（（株）パウレック製）がある。
（３）攪拌ピンを有した円盤の上部に原料を投入し、この円盤を高速回転させて、せん断作用によって混合を行う連続ミキサー。例えばフロージェットミキサー（（株）粉研パウテックス製）、スパイラルピンミキサー（太平洋機工（株）製）等がある。
【００２５】
混合時間は、好ましくは１秒から５０分、特に好ましくは１０秒から１０分である。また特に混合機を使用せずに水、水溶液、水分散液をガス状、蒸気、エアロゾル様の状態で結晶性アルカリ金属珪酸塩との接触／混合を行うことも可能である。
【００２６】
混合操作を行う際、混合物の温度は、１〜２８℃、好ましくは５〜２５℃、更に好ましくは１０〜２５℃に調整することが好ましい。この範囲であれば、水が揮発する量は極少量に抑えられ、結晶性アルカリ金属珪酸塩を効率的に処理できる。
【００２７】
上記混合処理によって、（Ａ）成分の表面に（Ｂ）成分を接触させて、（Ａ）成分の表面を改質することが本発明の本質であり、（Ｂ）成分がバインダーとなり（Ａ）成分の粒子同士を接着させるのは、改質された表面が減少するので好ましくない。従って、かかる混合処理によって、（Ａ）成分の平均粒径は変化しないことが好ましい。平均粒径の変化を表現する因子として、式（２）で定義される粒子成長度を用いることができ、粒子成長度としては１．５以下が好ましく、１．３以下がより好ましく、１．１以下が更に好ましい。
粒子成長度＝（処理後の結晶性アルカリ珪酸塩の平均粒径）／（（Ａ）成分の平均粒径）・・・式（２）
【００２８】
かかる処理によって得られる結晶性アルカリ金属珪酸塩の平均粒径は、分散性と保存安定性の観点から１μｍ以上が好ましく、５μｍ以上がより好ましく、７μｍ以上が特に好ましい。またイオン交換速度及び水への分散性の観点から３００μｍ以下が好ましく、２００μｍ以下がより好ましく、１００μｍ以下が特に好ましい。
【００２９】
本発明における、結晶性アルカリ金属珪酸塩などの粒子の平均粒径は、走査型電子顕微鏡（ＳＥＭ）による定方向接線径（フェレー径）の平均値とする。
【００３０】
また、前記混合操作によって、本発明の結晶性アルカリ金属珪酸塩を処理した後に、該結晶性アルカリ金属珪酸塩を造粒物にしても良い。造粒物の平均粒径は特に限定されるものではないが、水への分散性の観点から１０００μｍ以下が好ましく、より好ましくは５００μｍ以下、さらに好ましくは５〜２００μｍ、特に好ましくは５〜１００μｍとなる程度で良い。造粒化する場合、造粒装置を用いて本発明の結晶性アルカリ金属珪酸塩を加圧成形すること等により造粒物を得ることができる。
【００３１】
前記造粒装置としては、造粒便覧（日本粉体工業会編、ｐ．１７３〜１９７（１９７５））に記載の圧縮造粒機構による造粒装置が挙げられ、具体的には、ロールコンパクター、ブリケッティングマシン、ロータリー打錠機等が好ましい。また、攪拌しながら粉体にシェアをかけて造粒する手法により結晶性アルカリ金属珪酸塩の造粒物を形成しても良い。具体的にはヘンシェルミキサー（三井三池工業（株）製）やハイスピードミキサー（深江工業（株）製）、バーチカルグラニュレーター（（株）パウレック製）等を用いて結晶性アルカリ金属珪酸塩の造粒物を形成させる。
【００３２】
４．結晶性アルカリ金属珪酸塩の保存安定性
本発明の処理方法によって処理した結晶性アルカリ金属珪酸塩の保存安定性を評価する方法の一つとして、該結晶性アルカリ金属珪酸塩を高湿度の大気下に保存した場合の重量増加率を求め、その数値を指標として用いる評価方法がある。重量増加率は実施例中に定義されている。かかる重量増加率は特に限定されるものではないが、耐吸湿性向上という効果の観点から、処理を行っていない結晶性アルカリ金属珪酸塩よりも低い重量増加率になることが好ましく、０．５ポイント以上低い値になることがより好ましく、１．０ポイント以上低い値になることが更に好ましい。
【００３３】
さらに結晶性アルカリ金属珪酸塩の結晶相が分解し、新たに生成してくる針状結晶の生成量をもって、結晶性アルカリ金属珪酸塩の保存安定性が評価できる。この針状結晶の生成量が少ないほど、該結晶性アルカリ金属珪酸塩を用いて得られる洗剤組成物の耐ケーキング性は向上する。針状結晶の生成量は実施例中に定義されている。かかる針状結晶生成量の値は、特に限定されるものではないが、本発明の処理を行っていない結晶性アルカリ金属珪酸塩〔（Ａ）成分〕よりも低い値になることが好ましく、０．５以上低い値になることがより好ましく、１．０以上低い値になることが更に好ましい。なお、重量増加率、針状結晶の生成量は、後述の実施例に記載の方法に従って測定することができる。
【００３４】
５．洗剤組成物
本発明の処理方法によって処理された結晶性アルカリ金属珪酸塩は、水溶性のイオン交換体でアルカリ緩衝能を併せ持つ上に、耐ケーキング性が改善されている。従って洗剤用ビルダーとして好適に利用される。洗剤用のビルダーとして利用する場合、あらかじめ結晶性アルカリ金属珪酸塩を造粒して、洗剤に添加してもよいし、結晶性アルカリ金属珪酸塩を必要に応じて他の洗剤配合物と混合して洗剤粒子を形成させてもよい。また、洗剤組成物に含有させる結晶性アルカリ金属珪酸塩は全て本発明の処理方法によって処理するのが好ましいが、処理を行わない結晶性アルカリ金属珪酸塩を含有しても良い。この場合、本発明の結晶性アルカリ金属珪酸塩の量は、全結晶性アルカリ金属珪酸塩中、５０重量％以上が好ましく、６０重量％以上がより好ましい。
【００３５】
本発明の洗剤組成物中の、結晶性アルカリ金属珪酸塩の含有量は特に限定されるものではないが、有効なビルダー性能を発現させるうえで洗剤組成物の１重量％以上が好ましく、洗剤組成物のｐＨを適正範囲にするうえで５０重量％以下が好ましい。結晶性アルカリ金属珪酸塩の含有量は、本発明の洗剤組成物中、１〜５０重量％が好ましく、２〜２５重量％がより好ましい。
【００３６】
本発明の洗剤組成物は、結晶性アルカリ金属珪酸塩以外に、界面活性剤、水溶性ポリマー、水溶性塩類、水不溶性物質等を含有することができる。
【００３７】
本発明の洗剤組成物に用いることができる界面活性剤としては、例えば、陰イオン性界面活性剤、非イオン性界面活性剤、陽イオン性界面活性剤及び両性界面活性剤よりなる群から選ばれた１種以上を用いることができる。陰イオン性界面活性剤としては、アルキルベンゼンスルホン酸塩、アルキル又はアルケニルエーテル硫酸塩、α−オレフィンスルホン酸塩、α−スルホ脂肪酸塩又はこのエステル、アルキル又はアルケニルエーテルカルボン酸塩、アミノ酸型界面活性剤、Ｎ−アシルアミノ酸型界面活性剤等が例示される。特に炭素数１０〜１４の直鎖アルキルベンゼンスルホン酸塩、炭素数１０〜１８のアルキル硫酸塩又はアルキルエーテル硫酸塩があげられ、塩基としては、ナトリウム、カリウム等のアルカリ金属、モノエタノールアミン、ジエタノールアミン等のアミンが好ましい。
【００３８】
更に、消泡効果を得るために脂肪酸塩を併用することができる。好ましい脂肪酸の炭素数は、１２〜１８である。
【００３９】
非イオン性界面活性剤としては、ポリオキシエチレンアルキル又はアルケニルエーテル、ポリオキシエチレンアルキル又はアルケニルフェニルエーテル、ポリオキシエチレンポリオキシプロピレンアルキル又はアルケニルエーテル、商標プルロニックに代表されるポリオキシエチレンポリオキシプロピレングリコール、ポリオキシエチレンアルキルアミン、高級脂肪酸アルカノールアミド、アルキルグルコシド、アルキルグルコースアミド、アルキルアミンオキサイド等があげられる。中でも親水性の高いもの及び水と混和した際に生じる液晶の形成能の低い若しくは液晶を生じないものが好ましく、ポリオキシアルキレンアルキル又はアルケニルエーテルが特に好ましい。好ましくは炭素数が１０〜１８、好ましくは１２〜１４であり、平均付加モル数が５〜３０、好ましくは７〜３０、より好ましくは９〜３０、より好ましくは１１〜３０であるアルコールのエチレンオキサイド（以下ＥＯ）付加物、その他に炭素数８〜１８のアルコールのＥＯ付加物及びプロピレンオキサイド（以下ＰＯ）付加物であることが好ましい。付加順序としてはＥＯを付加した後にＰＯを付加したもの、ＰＯを付加した後にＥＯを付加したもの、あるいはＥＯとＰＯをランダムに付加したものを用いることができるが、特に好ましい付加順序を有するものとしては、ＥＯを付加した後、ＰＯをブロック付加し、更にＥＯをブロック付加した一般式：
Ｒ−Ｏ−（ＥＯ）X −（ＰＯ）Y −（ＥＯ）Z −Ｈ
〔式中、Ｒは炭素数８〜１８の炭化水素基、好ましくはアルキル基又はアルケニル基、ＥＯはオキシエチレン基、ＰＯはオキシプロピレン基、Ｘ、Ｙ及びＺはそれぞれ平均付加モル数を表す。〕
で表されるものであり、その中でも最も好ましい平均付加モル数の関係に関しては、Ｘ＞０、Ｚ＞０、Ｘ＋Ｙ＋Ｚ＝６〜１４であり、Ｘ＋Ｚ＝５〜１２であり、Ｙ＝１〜４である。
【００４０】
陽イオン性界面活性剤としては、アルキルトリメチルアンモニウム塩等の第４級アンモニウム塩等が挙げられる。
【００４１】
両性界面活性剤としては、カルボベタイン型のもの、スルホベタイン型のもの等が例示される。
【００４２】
界面活性剤の洗剤組成物中の含有量は、洗浄性及びすすぎ性の観点から、５〜６０重量％が好ましく、１５〜５０重量％がより好ましい。
【００４３】
本発明の洗剤組成物にキレート剤や分散剤として含有される水溶性ポリマーとしては、例えば、カルボン酸系ポリマー、カルボキシメチルセルロース等のセルロース誘導体、ポリグリオキシル酸塩、ポリアスパラギン酸塩等のアミノカルボン酸系のポリマー、可溶性澱粉、糖類等からなる群より選ばれる一種以上が好ましいものとして例示でき、中でもカルボン酸系ポリマーが水溶性塩類の微細化作用の点、並びに洗浄力、具体的には、金属イオンを封鎖する作用、固体粒子汚れを衣料から洗濯浴中へ分散させる作用及びその粒子が衣料へ再付着することを防ぐ作用の点からより好ましい。
【００４４】
カルボン酸系ポリマーの中で、アクリル酸−マレイン酸共重体とその塩（Ｎａ、Ｋ、ＮＨ4 等）、アクリル酸重合体とその塩（Ｎａ、Ｋ、ＮＨ4 等）が特に優れている。
【００４５】
これらの水溶性ポリマーの重量平均分子量は１千〜３０万が好ましく、２千〜１０万がより好ましく、２千〜８万が更に好ましく、５千〜５万が中でも好ましく、６千〜２万が特に好ましい。
【００４６】
分子量測定法としては、
１．換算標準物質：ポリアクリル酸（AMERICAN STANDARDS CORP)
２．溶離液：0.2mol/Lリン酸バッファー／ＣＨ3 ＣＮ：９／１（容量比）
３．カラム：PWXL＋G4000PWXL ＋G2500PWXL （東ソー（株）製）
４．検出器：ＲＩ
５．試料濃度：５ｍｇ／ｍＬ
６．注入量：０．１ｍＬ
７．測定温度：４０℃
８．流速：１．０ｍＬ／ｍｉｎ
で行なう。
【００４７】
上記カルボン酸系ポリマー以外に、ポリグリオキシル酸塩等のポリマー、カルボキシメチルセルロース等のセルロース誘導体、並びにポリアスパラギン酸塩等のアミノカルボン酸系のポリマーも金属イオン封鎖能、分散能及び再汚染防止能を有するものとして用いることができる。
【００４８】
その他にポリビニルピロリドン（ＰＶＰ）、ポリエチレングリコール（ＰＥＧ）、ポリプロピレングリコール（ＰＰＧ）等があげられる、ＰＶＰは、色移り防止剤として好ましく、又分子量１千〜２万程度のＰＥＧ及びＰＰＧは、粉末洗剤が含水して生じるペースト粘度特性を改善することから好ましい。
【００４９】
水溶性ポリマーの洗剤組成物中の含有量は１．５〜２５重量％が好ましく、２〜２２．５重量％がより好ましく、２．５〜２０重量％が更に好ましく、３〜１７．５重量％が特に好ましく、３．５〜１５重量％が最も好ましい。この範囲であると、洗剤顆粒の強度が十分高いものとなる。
【００５０】
本発明の洗剤組成物において、アルカリ緩衝剤や充填剤として使用される水溶性塩類としては以下の記載のものが好ましい。水溶性塩類とは、炭酸、硫酸、炭酸水素、亜硫酸、硫酸水素、リン酸等の水溶性の無機塩（例えば、アルカリ金属塩、アンモニウム塩、又はアミン塩）を挙げることができる。又、塩化物、臭化物、沃化物、弗化物等のハロゲン化アルカリ金属塩（例えば、ナトリウム塩又はカリウム塩）及びアルカリ土類金属塩（例えば、カルシウム塩又はマグネシウム塩）等が挙げられる。
【００５１】
これらの中で、炭酸塩、硫酸塩及び亜硫酸塩が好ましい。炭酸塩は洗濯液中で好適なｐＨ緩衝領域を示すアルカリ剤として好ましく、硫酸塩、亜硫酸塩等の解離度の高い塩類は、洗濯液のイオン強度を高め、皮脂汚れ洗浄等に好適に作用する。亜硫酸塩は水道水中に含有されている次亜塩素酸イオンを還元し、酵素や香料等の洗剤成分の次亜塩素酸イオンによる酸化劣化を防止する効果を有する。トリポリリン酸ナトリウムも水溶性塩類として使用できる。
【００５２】
水溶性塩類は、単独成分からなっていても、炭酸塩と硫酸塩等の複数成分を併用しても良い。
【００５３】
低分子量の水溶性有機酸塩類としては、クエン酸塩、フマル酸塩等のカルボン酸塩が挙げられる。又、洗浄力の点から、メチルイミノジ酢酸塩、イミノジコハク酸塩、エチレンジアミンジコハク酸塩、タウリンジ酢酸塩、ヒドロキシエチルイミノジ酢酸塩、β−アラニンジ酢酸塩、ヒドロキシイミノジコハク酸塩、メチルグリシンジ酢酸塩、グルタミン酸ジ酢酸塩、アスパラギンジ酢酸塩、セリンジ酢酸塩等が好ましいものとして挙げられる。
【００５４】
水溶性塩類の洗剤組成物中の含有量は、５〜４５重量％が好ましく、７．５〜４２．５重量％がより好ましく、１０〜３７．５重量％が更に好ましく、１２．５〜３５重量％が特に好ましく、１５〜３５重量％が最も好ましい。これらの範囲内であれば、洗剤粒子の粒子強度が十分高いものとなり、又、洗剤粒子の溶解性の点でも好ましい。
【００５５】
本発明の洗剤組成物には、例えば、ゼオライトのような水不溶性物質は、金属イオン封鎖能を有するので、洗浄力の点で含有することが好ましい。このような水不溶性物質としては、結晶性アルミノ珪酸塩、非晶質アルミノ珪酸塩、二酸化珪素、水和珪酸化合物、パーライト、ベントナイト等の粘土化合物等を用いることができ、結晶性アルミノ珪酸塩が好ましい。又、該アルミノ珪酸塩の平均粒径は、０．１〜１０μｍが好ましく、０．５〜５μｍがより好ましい。
【００５６】
結晶性アルミノ珪酸塩として好適なものは、Ａ型ゼオライト（例えば、商品名：「トヨビルダー」；東ソー（株）製、商品名：「合成ゼオライト」；日本ビルダー（株）製、商品名：「ＶＡＬＦＯＲ１００」「ＶＡＬＦＯＲ３００」；ＰＱ  ＣＨＥＭＩＣＡＬＳ（Ｔｈａｉｌａｎｄ）Ｌｔｄ、商品名：「ＺＥＯＢＵＩＬＤＥＲ」；ＺＥＯＢＵＩＬＤＥＲ  Ｌｔｄ、商品名：「ＶＥＧＯＢＯＮＤ  Ａ」；ＯＭＡＮ  ＣＨＥＭＩＣＡＬ  ＩＮＤＵＳＴＲＩＥＳ  Ｌｔｄ、商品名：「Ｚｅｏｌｉｔｅ」；ＴＨＡＩ  ＳＩＬＩＣＡＴＥ  ＣＨＥＭＩＣＡＬＳ  Ｌｔｄ）であり、金属イオン封鎖能及び経済性の点でも好ましい。ここで、Ａ型ゼオライトの、ＪＩＳ  Ｋ  ５１０１法による担持能の値は４０〜５０ｍＬ／１００ｇであることが好ましい。その他、Ｐ型（例えば商品名「Ｄｏｕｃｉｌ  Ａ２４」や「ＺＳＥ０６４」等；Ｃｒｏｓｆｉｌｄ社製；担持能６０〜１５０ｍＬ／１００ｇ）やＸ型（例えば商品名：「ＷｅｓｓａｌｉｔｈＸＤ」；Ｄｅｇｕｓｓａ社製；担持能８０〜１００ｍＬ／１００ｇ）が挙げられる。国際公開第９８４２６２２号パンフレット記載のハイブリッドゼオライトも好適な結晶性アルミノ珪酸塩として挙げられる。
【００５７】
又、金属イオン封鎖能は低いが、高い担持能を有する非晶質アルミノ珪酸塩や非晶質シリカ等も洗剤組成物に含有することができる。例えば特開昭６２−１９１４１７号公報第２頁右下欄第１９行〜第５頁左上欄第１７行（特に初期温度は１５〜６０℃の範囲が好ましい。）、特開昭６２−１９１４１９号公報第２頁右下欄第２０行〜第５頁左下欄第１１行（特に吸油量は１７０ｍＬ／１００ｇが好ましい。）に記載の非晶質アルミノ珪酸塩や、特開平９−１３２７９４号公報第１７欄第４６行〜第１８欄第３８行、特開平７−１０５２６号公報第３欄第３行〜第５欄第９行、特開平６−２２７８１１号公報第２欄第１５行〜第５欄第２行、特開平８−１１９６２２号公報第２欄第１８行〜第３欄第４７行に記載されている非晶質アルミノ珪酸塩（担持能２８５ｍＬ／１００ｇ）等を挙げることが出来る。例えば、「トクシールＮＲ」（徳山ソーダ（株）社製：担持能２１０〜２７０ｍＬ／１００ｇ）、「フローライト」（同：担持能４００〜６００ｍＬ／１００ｇ）、「ＴＩＸＯＬＥＸ２５」（韓仏化学社製：担持能２２０〜２７０ｍＬ／１００ｇ）、「サイロピュア」（富士ディビソン（株）社製：担持能２４０〜２８０ｍＬ／１００ｇ）等の吸油担体を用いることが出来る。特に吸油担体としては特開平６−１７９８９９号公報第１２欄第１２行〜第１３欄第１行、第１７欄第３４行〜第１９欄第１７行に記載のものが好適である。
【００５８】
水不溶性物質の洗剤組成物中での含有量は、０〜６５重量％が好ましく、５〜６０重量％がより好ましく、１０〜５５重量％が更に好ましく、１５〜５０重量％が特に好ましく、２０〜４５重量％が最も好ましい。この範囲であれば、洗浄性能が高く、粒子強度や溶解性に優れる洗剤組成物が得られる。
【００５９】
水不溶性物質は、単独成分又は複数成分から構成されていても良い。
【００６０】
又、洗剤組成物には、公知の蛍光染料、顔料、染料、酵素等の補助成分を含むことができる。該補助成分の含有量は洗剤組成物中の１５重量％以下が好ましく、より好ましくは１０重量％以下、特に好ましくは５重量％以下である。
【００６１】
６．洗剤組成物の製法
本発明の洗剤組成物は、粉末、顆粒の形態で耐ケーキング性が優れることに特徴がある。ただし特に形態が限定されるようなことはなく、タブレット、ペーストなどの形態をとっても良い。また製法についても特に限定はなく、結晶性アルカリ金属珪酸塩を含め、粉体原料のみであればブレンドも可能であるし、液体原料を含有させる場合には、ブレンド以外にも乾燥等の操作を併用しても構わない。以下に、粒状にする場合の製法を一例として示す。
【００６２】
工程（ａ）：水溶性ポリマー、水不溶性物質及び水溶性塩類を含有するスラリーを調製する工程、
工程（ｂ）：そのスラリーを噴霧乾燥して、界面活性剤担持用顆粒群を調製する工程、
工程（ｃ）：界面活性剤組成物が液状の条件下にて、工程（ｂ）で得られた界面活性剤担持用顆粒群と界面活性剤組成物と本発明の結晶性アルカリ金属珪酸塩を混合する工程、
工程（ｄ）：工程（ｃ）で得られた混合物と微粉体とを混合し、洗剤粒子群の表面を該微粉体で被覆する工程から成る。以下、各工程について詳細に記述する。
【００６３】
＜工程（ａ）＞
工程（ａ）で調製するスラリーは、ポンプ送液が可能で非硬化性のスラリーであればよい。スラリーの温度があまりにも高くなりすぎたり低くなりすぎたりすると水溶性塩類の溶解度が低下し、スラリーの粘度が増加するのでポンプ送液性の点で好ましくない。つまりスラリー温度は、好ましくは３０〜８０℃であり、さらに好ましくは３５〜６５℃である。
【００６４】
またスラリーの水分が少ないほど、乾燥工程で蒸発させる水分が少なくなり生産性の面で好ましい。スラリー水分が多いほど、水溶性塩類の溶解量が多くなり、スラリー粘度が減少するのでポンプ送液性の面で好ましい。従ってスラリー水分は、好ましくは３０〜７０重量％、より好ましくは３５〜６５重量％、最も好ましくは４０〜６０重量％である。
【００６５】
スラリー調製方法として、成分の添加方法、順序については、状況に応じて適宜可変である。例えば、最初に水の全て又は殆ど全てを混合槽に加え、好ましくは水温が設定温度にほぼ到達した後に、他の成分を逐次又は同時に添加する。通常の添加順序としては、先にポリアクリル酸塩等の液状成分を添加し、その後に、ソーダ灰等の水溶性の粉体原料を添加する。また、染料等の少量の補助成分も添加する。最後にゼオライト等の水不溶性物質などの水不溶性の成分を添加する。その際に、混合効率を向上させる目的で、水不溶性の成分を２回以上に分割して添加してもよい。また、粉体原料を予め混合後に水性媒体中に添加してもよい。また、全成分添加後に、粘度やスラリー水分調整のために水を添加してもよい。最終的に均質なスラリーを得るために、スラリー中に全成分を添加した後に、好ましくは１０分以上、さらに好ましくは３０分以上混合する。
【００６６】
＜工程（ｂ）＞
スラリーの乾燥方法としては、粒子形状が実質的に球状となる噴霧乾燥が特に好ましい。噴霧乾燥塔としては、熱効率や、界面活性剤担持用顆粒群の粒子強度が向上することから向流塔がより好ましい。スラリーの微粒化装置としては圧力噴霧ノズル、２流体噴霧ノズル、回転円盤式のいずれの形態でも構わないが、所望の平均粒径を得るために、圧力噴霧ノズルが特に好ましい。
【００６７】
乾燥塔に供給されるガスの温度、ガスの送風量を調節することによって、得られる界面活性剤担持用顆粒群の水分を調節することができる。生産性、製造し易さの点や安全性の面も考慮すると乾燥塔に供給されるガスの温度は、１４０〜３６０℃、好ましくは１７０〜３３０℃である。また、乾燥塔より排出されるガスの温度は乾燥塔の熱効率の点で、７０〜１０５℃、好ましくは７５〜１００℃である。又、噴霧乾燥後の界面活性剤担持用顆粒群を気流乾燥器、流動層乾燥器、回転乾燥器などによって更に乾燥して製造しても良い。
【００６８】
＜工程（ｃ）＞
本発明に用いられる界面活性剤担持用顆粒群に担持させる界面活性剤の量は、洗浄力を発揮させる点から、界面活性剤担持用顆粒群１００重量部に対して５〜８０重量部が好ましく、５〜６０重量部がより好ましく、１０〜６０重量部がさらに好ましく、２０〜６０重量部が特に好ましい。ここで、陰イオン性界面活性剤の担持量は１〜６０重量部が好ましく、１〜５０重量部がより好ましく、３〜４０重量部が特に好ましい。非イオン性界面活性剤の担持量は１〜４５重量部が好ましく、１〜３５重量部がより好ましく、４〜２５重量部が更に好ましい。非イオン性界面活性剤は単独で用いることもできるが、好ましくは、陰イオン性界面活性剤と混合して用いるのが良い。また、両性界面活性剤や陽イオン性界面活性剤を目的に合わせ併用することも出来る。ここでいう界面活性剤の担持量とは、工程（ａ）でのスラリー調製時に界面活性剤が添加される場合、その界面活性剤の添加量を含まないものである。
【００６９】
界面活性剤担持用顆粒群への界面活性剤の担持方法は、例えば、回分式や連続式の公知の混合機を用いることができる。また、回分式で行う場合は、混合機への仕込み方法は、（１）混合機に先ず界面活性剤担持用顆粒群を仕込んだ後、界面活性剤を添加する。（２）混合機に界面活性剤担持用顆粒群と、界面活性剤を少量ずつ仕込む。（３）界面活性剤担持用顆粒群の一部を混合機に仕込んだ後、残りの界面活性剤担持用顆粒群と界面活性剤とを少量ずつ仕込む。等の方法をとることができる。尚、（１）〜（３）の方法は、混合機を運転させながら行う。
【００７０】
これらの方法の中で、特に上記（１）が好ましい。また、界面活性剤は液体状態で添加することが好ましく、さらに液体状態の界面活性剤を噴霧して供給することが好ましい。
【００７１】
界面活性剤の中で、実用上の温度範囲内において昇温しても固体あるいはペースト状で存在するものについては、これらを予め粘性の低い例えば非イオン性界面活性剤、非イオン性界面活性剤水溶液又は水中に分散又は溶解させて界面活性剤の混合液又は水溶液を調製し、該混合液又は水溶液の形態で界面活性剤担持用顆粒群に添加することができる。この方法により、固体あるいはペースト状で存在する界面活性剤をも容易に界面活性剤担持用顆粒群に添加することができ、更に単核性洗剤粒子を含有する洗剤粒子群の製造に有利である。粘性の低い界面活性剤又は水と固体あるいはペースト状の界面活性剤の混合比率は、得られる混合液又は水溶液が噴霧可能である粘度範囲であれば好ましく、例えばポリオキシエチレンドデシルエーテルとドデシルベンゼンスルホン酸ナトリウムであれば、両者の重量比を１：１．４〜１．４：１の範囲で調整することで、容易に噴霧可能な界面活性剤混合液を得ることができる。
【００７２】
上記混合液の製法は、例えば、粘性の低い界面活性剤又は水に固体あるいはペースト状の界面活性剤を投入して混合する方法や、粘性の低い界面活性剤中又は水中で界面活性剤の酸前駆体をアルカリ剤（例えば苛性ソーダ水溶液や苛性カリ水溶液）で中和することにより界面活性剤混合液を調製してもよい。
【００７３】
本発明で用いることのできる陰イオン性界面活性剤の酸前駆体としては、例えば、アルキルベンゼンスルホン酸、アルキル又はアルケニルエーテル硫酸、アルキル又はアルケニル硫酸、α−オレフィンスルホン酸、α−スルホン化脂肪酸、アルキル又はアルケニルエーテルカルボン酸、脂肪酸等が挙げられる。特に脂肪酸を界面活性剤の添加後に添加することが洗剤粒子群の流動性向上の観点より好ましい。
【００７４】
陰イオン性界面活性剤の酸前駆体の使用量としては、界面活性剤担持用顆粒群１００重量部に対して０．５〜３０重量部が好ましく、１〜２０重量部がさらに好ましい。陰イオン性界面活性剤の酸前駆体の使用量はこの範囲において、洗剤粒子群中の粒子の単核性が維持される傾向にあり、従って良好な高速溶解性を呈する。また、陰イオン性界面活性剤の酸前駆体の添加方法としては、常温で液体のものは噴霧して供給することが好ましく、常温で固体のものは粉末として添加してもよく、溶融させた後噴霧して供給してもよい。ただし、粉末で添加する場合は、粉末が溶融する温度まで混合機中の洗剤粒子群の温度を昇温するのが好ましい。
【００７５】
工程（ｃ）で好ましく用いられる装置としては、ヘンシェルミキサー（三井三池化工機（株）製）、ハイスピードミキサー（深江工業（株）製）、バーチカルグラニュレーター（（株）パウレック製）、レディゲミキサー（松坂技研（株）製）、プロシェアミキサー（太平洋機工（株）製）、ナウターミキサー（ホソカワミクロン（株）製）等がある。
【００７６】
好ましい混合機としては、単核性洗剤粒子を多く含有する洗剤粒子群を製造する観点から界面活性剤担持用顆粒に強い剪断力がかかりにくい（界面活性剤担持用顆粒を崩壊させにくい）装置であり、界面活性剤の分散効率の観点から混合効率のよい装置が好ましい。上記の混合機の中で特に好ましくは、横型の混合槽で円筒の中心に攪拌軸を有し、この軸に攪拌羽根を取り付けて粉末の混合を行う形式のミキサー（横型混合機）でレディゲミキサー、プロシェアミキサー等がある。
【００７７】
また、上記混合機の連続型装置を用いて界面活性剤担持用顆粒群に界面活性剤を担持させてもよい。また、上記以外の混合機で連続型の装置としては、例えばフレキソミックス型（（株）パウレック製）、タービュライザー（ホソカワミクロン（株）製）等がある。
【００７８】
また、この工程において、非イオン性界面活性剤が使用される場合、この界面活性剤の融点上昇剤となる融点４５〜１００℃、分子量１０００〜３００００の水溶性非イオン性有機化合物（以下、融点上昇剤という）又はこの水溶液を界面活性剤の添加前、界面活性剤の添加と同時、界面活性剤の添加途中、または界面活性剤添加後、あるいは界面活性剤に予め混合して添加することも可能である。融点上昇剤を添加することで、洗剤粒子群中の界面活性剤のシミ出し性を抑制することができる。本発明で用いることのできる融点上昇剤としては、例えば、ポリエチレングリコール、ポリプロピレングリコール、ポリオキシエチレンアルキルエーテル、プルロニック型非イオン性界面活性剤等が挙げられる。
【００７９】
融点上昇剤の使用量は、界面活性剤担持用顆粒群１００重量部に対して０．５〜５重量部が好ましく、０．５〜３重量部が好ましい。この範囲が、洗剤粒子群に含有される洗剤粒子の単核性の維持、高速溶解性、及びシミ出し抑制の点から好ましい。融点上昇剤の添加方法として、予め界面活性剤と任意の方法で混合して添加すること、または界面活性剤の添加後に融点上昇剤を添加することが洗剤粒子群のシミ出しの抑制に有利である。
【００８０】
混合機内の温度は、界面活性剤の融点以上に昇温して混合を行えば、より好ましい。ここで、昇温させる温度としては、界面活性剤の担持を促進させるために添加する界面活性剤の融点より高ければよいが、実用的な範囲を挙げると融点を越えて融点より５０℃高い温度までが好ましく、融点より１０℃〜３０℃高い温度がより好ましい。また、この工程で陰イオン性界面活性剤の酸前駆体を添加する場合は、当該陰イオン性界面活性剤の酸前駆体が反応できる温度に昇温して混合を行えばより好ましい。
【００８１】
好適な洗剤粒子群を得るための回分式の混合時間、及び連続式の混合における平均滞留時間は、１〜２０分間が好ましく、２〜１０分間が更に好ましい。
【００８２】
工程（ｃ）においては、界面活性剤の添加前、界面活性剤の添加と同時、界面活性剤の添加途中、または界面活性剤添加後に、本発明の結晶性アルカリ金属珪酸塩を添加することが可能である。本発明の結晶性アルカリ金属珪酸塩は、この工程（ｃ）で加えられるのが好ましいが、一部を表面改質剤として工程（ｄ）において添加しても良いし、結晶性アルカリ金属珪酸塩顆粒として、アフターブレンドしても良い。
【００８３】
また、本発明の結晶性アルカリ金属珪酸塩を添加する場合、その添加前、添加と同時、添加途中、添加後に、本発明の結晶性アルカリ金属珪酸塩以外の粉末ビルダー、及び／又は粉末の界面活性剤を添加することも可能である。粉末ビルダーを添加することで、洗剤粒子群の粒子径をコントロールすることができ、また洗浄力の向上を図ることができる。特に陰イオン性界面活性剤の酸前駆体を添加する場合は該酸前駆体を添加する前にアルカリ性を呈する粉末ビルダーを添加することが中和反応を促進する観点から有効である。尚、ここで言う粉末ビルダーとは、界面活性剤以外の粉末の洗浄力強化剤を意味し、具体的には、ゼオライト、クエン酸塩等の金属イオン封鎖能を示す基剤や、炭酸ナトリウム、炭酸カリウム等のアルカリ能を示す基剤、その他硫酸ナトリウム等のイオン強度を高める基剤等を指す。また本発明の処理を行っていないアルカリ金属珪酸塩を添加しても良い。
【００８４】
当該粉末ビルダーの使用量としては、界面活性剤担持用顆粒群１００重量部に対して０．５〜１２重量部が好ましく、１〜６重量部がさらに好ましい。当該洗剤用粉末ビルダーの使用量はこの範囲において、洗剤粒子群に含有される洗剤粒子の単核性を維持し、良好な高速溶解性を得られ、また、粒子径のコントロールも好適である。
【００８５】
＜工程（ｄ）＞
本発明においては、工程（ｃ）により界面活性剤を担持させた洗剤粒子群の粒子表面を改質するために、添加時の形態として以下の（１）微粉体、（２）液状物のような種々の表面被覆剤を添加する表面改質工程を一工程あるいは二工程重複して行ってもよい。
【００８６】
洗剤粒子群表面を被覆すると、洗剤粒子群の流動性と耐ケーキング性が向上する傾向があるため、表面改質工程である工程（ｃ）を行うことが好ましい。表面改質工程で使用される装置は特に限定されず、公知の混合機を用いることができるが、前述の工程（ｃ）で例示した混合機が好ましい。以下に表面改質剤についてそれぞれ説明する。
【００８７】
表面改質剤は、一次粒子の平均粒径が１０μｍ以下であることが好ましく、０．１〜１０μｍであることがより好ましい。平均粒径がこの範囲において、洗剤粒子群の粒子表面の被覆率が向上し、洗剤粒子群の流動性と耐ケーキング性の向上の観点から好適である。当該微粉体の平均粒径は、光散乱を利用した方法、例えばパーティクルアナライザー（堀場製作所（株）製）、またはＳＥＭによるフェレー径の測定等で測定される。また、該微粉体が高いイオン交換能や高いアルカリ能を有していることが洗浄面から好ましい。
【００８８】
該微粉体としては、アルミノ珪酸塩が特に好ましく、結晶性、非晶質の何れでも構わない。アルミノ珪酸塩以外では、硫酸ナトリウム、珪酸カルシウム、二酸化珪素、ベントナイト、タルク、クレイ、非晶質シリカ誘導体のような微粉体も好ましい。また本発明の処理を行った結晶性アルカリ金属珪酸塩で平均粒径が１０μｍ以下であるものは、表面改質剤として用いることができる。また、一次粒子が０．１〜１０μｍの金属石鹸、粉末の界面活性剤（例えばアルキル硫酸塩等）や水溶性有機酸塩も同様に用いることができる。
【００８９】
微粉体の使用量としては、洗剤粒子群１００重量部に対して０．５〜４０重量部が好ましく、１〜３０重量部がより好ましく、２〜２０重量部が特に好ましい。当該微粉体の使用量はこの範囲において、流動性が向上し、消費者に良好な使用感を与える。
【００９０】
また、工程（ｄ）を経て得られた洗剤粒子群に他の洗浄成分を添加することも可能である。別途添加される洗剤成分としては、例えば、本発明の結晶性アルカリ金属珪酸塩の造粒物、蛍光染料、酵素、香料、消泡剤、漂白剤、漂白活性化剤等が好ましい。
【００９１】
洗剤組成物中の洗剤粒子群の含有量は、洗浄力の点から５０重量％以上が好ましく、６０重量％以上がより好ましく、７０重量％以上がさらに好ましく、８０重量％以上が特に好ましい。
【００９２】
洗剤粒子群以外の洗剤成分の洗剤組成物中における含有量は、５０重量％以下が好ましく、４０重量％以下がより好ましく、３０重量％以下がさらに好ましく、２０重量％以下が特に好ましい。
【００９３】
本発明の結晶性アルカリ金属珪酸塩は、洗剤組成物の原料として好適に利用することができる。洗剤組成物を製造する際に、工程（ｃ）を行わずに工程（ｂ）で得られた界面活性剤担持用顆粒群と本発明の結晶性アルカリ金属珪酸塩を界面活性剤とともに混合し、圧密化・造粒処理を行ってもよく、特に工程（ｃ）のような界面活性剤を含浸させる方法に限定されるものではない。
【００９４】
本発明の洗剤組成物の用途としては、特に限定されるものではないが、特に、衣料用洗剤として好適に用いられる。
【実施例】
【００９５】
本発明の結晶性アルカリ金属珪酸塩の処理方法を以下に例示するが、本発明の結晶性アルカリ金属珪酸塩の処理方法はこれに限定されない。実施例及び比較例において、結晶性アルカリ金属珪酸塩の物性は以下の試験方法により評価した。
（重量増加率）：結晶性アルカリ金属珪酸塩１．０ｇをシャーレに秤取り、温度２０℃、湿度６５％ＲＨの環境下、もしくは温度３０℃、湿度７０％ＲＨの環境下にて１４日間保存し、重量増加率を以下の方法で算出した。
重量増加率（％）＝１００×（ａ−ｂ）／ｂ
ａ：保存後の重量（ｇ）
ｂ：保存前の重量（ｇ）
（針状結晶生成量）：結晶性アルカリ金属珪酸塩を２０℃、６５％ＲＨの環境下にて２８日間保存後、粉末Ｘ線回折装置（理学電機（株）製、「ＲＩＮＴ２０００」）により、そのＸ線回折パターンを測定した。得られた回折パターンのうち、格子定数ｄ＝９．７７付近に現れるセスキ炭酸ナトリウムのピーク強度について保存前後の値を用いて、下記記載の計算式によって針状結晶生成量を算出した。
針状結晶生成量＝ｐ／ｑ
ｐ：保存後のピーク強度
ｑ：保存前のピーク強度
【００９６】
本実施例においては、特に記載のない限り下記の原料を用いた。
結晶性層状二珪酸ナトリウム：「プリフィードＮ」（（株）トクヤマシルテック製）
硫酸ナトリウム：「無水中性芒硝」（四国化成（株）製）
亜硫酸ナトリウム：「亜硫酸ソーダ」（三井化学（株）製）
蛍光染料：「チノパールＣＢＳ−Ｘ」（チバスペシャリティケミカルス社製）
炭酸ナトリウム：「デンス灰」（平均粒径：２９０μｍ、セントラル硝子（株）製）
４０重量％ポリアクリル酸ナトリウム水溶液：重量平均分子量１万（花王（株）製）
塩化ナトリウム：「焼き塩Ｓ」（日本製塩（株）製）
ゼオライト：「トヨビルダー」（４Ａ型、平均粒径：３．５μｍ）、東ソー製）
アルキルベンゼンスルホン酸ナトリウム：「ネオペレックスＧＳ」（アルキルベンゼンスルホン酸未中和物、花王（株）製）を４８％ＮａＯＨで中和して使用
ポリオキシエチレンアルキルエーテル：「エマルゲン１０８ＫＭ」（エチレンオキサイド平均付加モル数：８．５、アルキル鎖の炭素数：１２〜１４、花王（株）製）
ポリエチレングリコール：「Ｋ−ＰＥＧ６０００」（重量平均分子量：８５００、花王（株）製）
【００９７】
実施例１
・結晶性層状二珪酸ナトリウム顆粒の粉砕
結晶性層状二珪酸ナトリウム顆粒品（「プリフィードＮ」、（株）トクヤマシルテック、中心粒径（ｄ５０）６８２μｍ、バインダーなし）を竪型ローラーミルにて、ミル回転数４３ｒ／ｍｉｎ、層圧８０ｍｍ、ミル入口圧力１５０ｍｍＡｑ、ミル出口圧力−１７０ｍｍＡｑ、バグフィルター差圧１７０ｍｍＡｑ、圧下圧力２５ｋｇ／ｃｍ2 、セパレーター回転数５５０ｒ／ｍｉｎ、セパレーター電流４．１Ａ、原料供給速度１５ｋｇ／ｈｒの条件にて粉砕した。得られた結晶性珪酸ナトリウム粉砕品の平均粒径は６．６μｍであった。
また、この結晶性珪酸ナトリウムの組成は、Ｎａ2 Ｏ・２ＳｉＯ2 であった。
【００９８】
・結晶性アルカリ金属珪酸塩と（Ｂ）成分の混合
容量９Ｌのヘンシェルミキサー（三井三池工機（株) 「ＦＭ１０Ｂ」）に結晶性珪酸ナトリウム粉砕品を４７５ｇ添加した。ジャケット温度を２０℃にして、３５００ｒ／ｍｉｎで撹拌しながら、水道水２５ｇを６０秒間かけてスポイトで添加した。その後、３５００ｒ／ｍｉｎで１２０秒間撹拌し、結晶性アルカリ金属珪酸塩（処理後）１を製造した。得られた結晶性アルカリ金属珪酸塩（処理後）１の平均粒径は８．０μｍであった。また、この結晶性珪酸ナトリウムの（処理後）１の組成は、Ｎａ2 Ｏ・２ＳｉＯ2 ・１．６Ｈ2 Ｏであった。
【００９９】
・結晶性アルカリ金属珪酸塩（処理後）の物性
得られた結晶性アルカリ金属珪酸塩（処理後）１の一部を２０℃、６５％ＲＨ、１４日間保存後の重量増加率は、１２．５％であった。また、結晶性アルカリ金属珪酸塩（処理後）１の３０℃、７０％ＲＨ、１４日間保存後の重量増加率は、１４．４％であった。結晶性アルカリ金属珪酸塩（処理後）１の２０℃、６５％ＲＨ、２８日保存後の針状結晶生成量は２．９であった。
【０１００】
実施例２
結晶性珪酸ナトリウム粉砕品の添加量を４８５ｇ、水道水の添加量を１５ｇに変更した以外は、実施例１と同じ条件で結晶性アルカリ金属珪酸塩（処理後）２を製造した。得られた結晶性アルカリ金属珪酸塩（処理後）２の平均粒径は７．３μｍであった。また、この結晶性珪酸ナトリウム（処理後）２の組成は、Ｎａ2 Ｏ・２ＳｉＯ2 ・Ｈ2 Ｏであった。得られた結晶性アルカリ金属珪酸塩（処理後）２の一部を２０℃、６５％ＲＨ、１４日間保存後の重量増加率は、１３．５％であった。また、結晶性アルカリ金属珪酸塩（処理後）２の３０℃、７０％ＲＨ、１４日間保存後の重量増加率は、１６．６％であった。結晶性アルカリ金属珪酸塩（処理後）２の２０℃、６５％ＲＨ、２８日保存後の針状結晶生成量は３．５であった。
【０１０１】
実施例３
結晶性珪酸ナトリウム粉砕品の添加量を４９５ｇ、水道水の添加量を５ｇに変更した以外は、実施例１と同じ条件で結晶性アルカリ金属珪酸塩（処理後）３を製造した。得られた結晶性アルカリ金属珪酸塩（処理後）３の平均粒径は６．９μｍであった。また、この結晶性珪酸ナトリウム（処理後）３の組成は、Ｎａ2 Ｏ・２ＳｉＯ2 ・０．３Ｈ2 Ｏであった。得られた結晶性アルカリ金属珪酸塩（処理後）３の一部を２０℃、６５％ＲＨ、１４日間保存後の重量増加率は、１４．１％であった。また、結晶性アルカリ金属珪酸塩（処理後）３の３０℃、７０％ＲＨ、１４日間保存後の重量増加率は、１８．５％であった。結晶性アルカリ金属珪酸塩（処理後）３の２０℃、６５％ＲＨ、２８日保存後の針状結晶生成量は４．０であった。
【０１０２】
実施例４
硫酸リチウム一水和物（試薬特級、シグマアルドリッチジャパン製）２３．２８ｇを７６．８ｇの水道水に溶解させて、２０重量％硫酸リチウム水溶液を調製した。結晶性珪酸ナトリウム粉砕品の添加量を４８５ｇに変更し、水道水の代わりに２０重量％硫酸リチウム水溶液を１５ｇ添加した以外は、実施例１と同じ条件で結晶性アルカリ金属珪酸塩（処理後）４を製造した。得られた結晶性アルカリ金属珪酸塩（処理後）４の平均粒径は７．５μｍであった。また、この結晶性珪酸ナトリウム（処理後）４の組成は、Ｎａ2 Ｏ・２ＳｉＯ2 ・０．８Ｈ2 Ｏであった。得られた結晶性アルカリ金属珪酸塩（処理後）４の一部を２０℃、６５％ＲＨ、１４日間保存後の重量増加率は、１１．５％であった。また、結晶性アルカリ金属珪酸塩（処理後）４の３０℃、７０％ＲＨ、１４日間保存後の重量増加率は、１６．０％であった。結晶性アルカリ金属珪酸塩（処理後）４の２０℃、６５％ＲＨ、２８日保存後の針状結晶生成量は３．４であった。
【０１０３】
実施例５
結晶性珪酸ナトリウム粉砕品の添加量を４８５ｇに変更し、水道水の代わりに珪酸リチウム（日本化学工業（株）製、ＳｉＯ2 ：２１．６％、Ｌｉ2 Ｏ：２．８％、モル比３．７９）を１５ｇ添加した以外は、実施例１と同じ条件で結晶性アルカリ金属珪酸塩（処理後）５を製造した。得られた結晶性アルカリ金属珪酸塩（処理後）５の平均粒径は７．５μｍであった。また、この結晶性珪酸ナトリウム（処理後）５の組成は、Ｎａ2 Ｏ・２ＳｉＯ2 ・０．７Ｈ2 Ｏであった。得られた結晶性アルカリ金属珪酸塩（処理後）５の一部を２０℃、６５％ＲＨ、１４日間保存後の重量増加率は、１３．１％であった。また、結晶性アルカリ金属珪酸塩（処理後）５の３０℃、７０％ＲＨ、１４日間保存後の重量増加率は、１７．２％であった。結晶性アルカリ金属珪酸塩（処理後）５の２０℃、６５％ＲＨ、２８日保存後の針状結晶生成量は４．３であった。
【０１０４】
比較例１
結晶性珪酸ナトリウム粉砕品の添加量を５００ｇに変更し、他に添加物を加えなかった以外は、実施例１と同じ条件で結晶性アルカリ金属珪酸塩（処理後）６を製造した。得られた結晶性アルカリ金属珪酸塩（処理後）６の平均粒径は６．６μｍであった。また、この結晶性珪酸ナトリウム（処理後）６の組成は、Ｎａ2 Ｏ・２ＳｉＯ2 であった。得られた結晶性アルカリ金属珪酸塩（処理後）６の一部を２０℃、６５％ＲＨ、１４日間保存後の重量増加率は、１５．０％であった。また、結晶性アルカリ金属珪酸塩（処理後）６の３０℃、７０％ＲＨ、１４日間保存後の重量増加率は、１８．８％であった。結晶性アルカリ金属珪酸塩（処理後）６の２０℃、６５％ＲＨ、２８日保存後の針状結晶生成量は５．３であった。
【０１０５】
比較例２
メノウ製遊星ミルに硫酸リチウム一水和物（試薬特級：シグマアルドリッチジャパン製）を２０ｇ添加し、８０００ｒ／ｍｉｎで５分間粉砕し、硫酸リチウム一水和物の粉砕品を得た。結晶性珪酸ナトリウム粉砕品の添加量を４８５ｇに変更し、水道水の代わりに上記硫酸リチウム一水和物粉砕品を１５ｇ添加した以外は、実施例１と同じ条件で結晶性アルカリ金属珪酸塩（処理後）７を製造した。得られた結晶性アルカリ金属珪酸塩（処理後）７の平均粒径は６．８μｍであった。また、この結晶性珪酸ナトリウム（処理後）７の組成は、Ｎａ2 Ｏ・２ＳｉＯ2 であった。得られた結晶性アルカリ金属珪酸塩（処理後）７の一部を２０℃、６５％ＲＨ、１４日間保存後の重量増加率は、１４．８％であった。また、結晶性アルカリ金属珪酸塩（処理後）７の３０℃、７０％ＲＨ、１４日間保存後の重量増加率は、１８．９％であった。結晶性アルカリ金属珪酸塩（処理後）７の２０℃、６５％ＲＨ、２８日保存後の針状結晶生成量は５．１であった。
【０１０６】
比較例３
結晶性珪酸ナトリウム粉砕品の添加量を３７５ｇに変更し、水道水の添加量を１２５ｇに変更した以外は、実施例１と同じ条件で結晶性アルカリ金属珪酸塩（処理後）８を製造した。得られた結晶性アルカリ金属珪酸塩（処理後）８の平均粒径は１８．３μｍであった。また、この結晶性珪酸ナトリウム（処理後）８の組成は、Ｎａ2 Ｏ・２ＳｉＯ2 ・１０．２Ｈ2 Ｏであった。得られた結晶性アルカリ金属珪酸塩（処理後）８の一部を２０℃、６５％ＲＨ、１４日間保存後の重量増加率は、８．５％であった。また、３０℃、７０％ＲＨ、１４日間保存後の重量増加率は、１０．３％であった。２０℃、６５％ＲＨ、２８日保存後の針状結晶生成量は３．１であった。
【０１０７】
得られた結晶性アルカリ金属珪酸塩（処理後）の組成及び物性評価結果を表１と表２にまとめた。実施例１〜５で得られた結晶性アルカリ金属珪酸塩（処理後）１〜５は、結晶性層状二珪酸ナトリウムと（Ｂ）成分が緊密に混合されているので、比較例１〜２で得られた結晶性アルカリ金属珪酸塩（処理後）６〜７に比べて、保存による重量増加率が低く、針状結晶の生成量も低いレベルに抑えられている。比較例１の結晶性アルカリ金属珪酸塩（処理後）６は添加物がなく、比較例２の結晶性アルカリ金属珪酸塩（処理後）７は、（Ｂ）の必須成分である水の添加が行われていない。比較例３の結晶性アルカリ金属珪酸塩（処理後）８は、（Ｂ）成分の添加量が多く、重量増加率が低く、針状結晶の生成量も低いレベルに抑制される。しかしながら（Ｂ）成分がバインダーとして働き、粒子成長度が大きく平均粒径が大きくなるため溶解性や洗浄性能面で好ましくない。
【０１０８】
【表１】
0004667730.tif 000002
【０１０９】
【表２】
0004667730.tif 000003
【０１１０】
次に得られた結晶性アルカリ金属珪酸塩（処理後）１〜８を用い、以下のようにして洗剤組成物を調製した。なお、得られた洗剤組成物の物性は以下の試験方法により評価した。
【０１１１】
（水分）：ＪＩＳ  Ｋ  ００６８により規定された方法にて測定する。
【０１１２】
（平均粒径）：ＪＩＳ  Ｚ  ８８０１の標準篩（目開き２０００〜１２５μｍ）を用いて５分間振動させた後、篩目のサイズによる重量分率からメジアン径を算出する。
【０１１３】
（嵩密度）：ＪＩＳ  Ｋ  ３３６２により規定された方法で測定する。
【０１１４】
（流動性）：  流動時間は、ＪＩＳ  Ｋ  ３３６２により規定された嵩密度測定用のホッパーから、１００ｍＬの粉末が流出するのに要する時間とする。
【０１１５】
（耐ケーキング性）：ＪＩＳ  Ｐ  ３８０１に規定される２種型ろ紙（例えば、東洋濾紙（株）製「定性Ｎｏ２濾紙」）を用いた縦×横×高さ＝１４．５ｃｍ×９．２ｃｍ×１３．５ｃｍの上面が開口した容器を作る。この箱に洗剤粒子群サンプル１２００ｇを入れる。これを温度３０℃、湿度７０％の恒温恒湿器中に放置し、８日後にケーキング状態について判定を行う。判定は、試験後の試料を篩（ＪＩＳ  Ｚ  ８８０１規定の目開き４７６０μｍ）上に静かにあけ、通過した粉末の重量を計り、試験後の試料に対する通過率を求めることによって行う。通過率が高いほど、耐ケーキング性が高く、洗剤粒子群として好ましい物性である。
【０１１６】
（Ｃａイオン交換能）：試料０．０４ｇを精秤し、塩化カルシウム溶液（濃度はＣａＣＯ3 として１００ｐｐｍ）１００ｍＬ中に加え、２０℃で１０分間攪拌した。その後、得られた液体を０．２μｍのフィルターでろ過し、ろ液１０ｍＬ中に含まれるＣａ量（ＣａＣＯ3 換算量）をＥＤＴＡ滴定により定量した。その値よりＣａイオン交換能を求めた。
【０１１７】
（洗浄性能）：特開平９−２４１６９７号公報第１６欄第１行〜第４２行に記載の方法で行った。
【０１１８】
実施例６
混合槽に水４８６重量部を入れ、水温が４５℃に達した後に、硫酸ナトリウム１１２重量部、亜硫酸ナトリウム５重量部、蛍光染料１重量部を添加して１０分間攪拌した。炭酸ナトリウム１２４重量部を添加し、４０重量％ポリアクリル酸ナトリウム水溶液２３０重量部を添加し１０分間攪拌し、塩化ナトリウム４６重量部と、更にゼオライト１９６重量部を添加し、１５分間攪拌して均質なスラリーを得た（スラリー水分５３重量％）。このスラリーの最終温度は５０℃であった。
【０１１９】
スラリーをポンプで噴霧乾燥塔（向流式）に供給し、塔頂付近に設置した圧力噴霧ノズルから噴霧圧２．５ＭＰａで噴霧を行った。噴霧乾燥塔に供給する高温ガスは塔下部より温度が２５０℃で供給され、塔頂より１１０℃で排出された。その際の送風インバータの出力は８０％であった。得られた界面活性剤担持用顆粒群１の水分は２．６％、嵩密度は５３２ｇ／Ｌ、平均粒径は２９５μｍであった。この界面活性剤担持用顆粒群を用いて、次に示す方法で洗剤粒子群を製造した。
【０１２０】
界面活性剤組成物（ポリオキシエチレンアルキルエーテル／ポリエチレングリコール／アルキルベンゼンスルホン酸ナトリウム／水＝４２／８／４２／８：重量比）を８０℃にした。次に、レディゲミキサー（松坂技研（株）製、容量１３０Ｌ、ジャケット付）に得られた界面活性剤担持用顆粒群を１００重量部投入し、主軸（攪拌翼、回転数：６０ｒ／ｍｉｎ、周速：１．６ｍ／ｓ）の攪拌を開始した。尚、ジャケットに８０℃の温水を１０Ｌ／分で流した。そこに、上記界面活性剤組成物５０重量部と実施例１で調製した結晶性アルカリ金属珪酸塩（処理後）１を２０重量部、２分間で投入し、その後５分間攪拌を行った。更に、洗剤粒子群として良好な流動性を付与するための表面改質剤として１５重量部のゼオライトを投入し、主軸（回転数：１２０ｒ／ｍｉｎ、周速：３．１ｍ／ｓ）とチョッパー（回転数：３６００ｒ／ｍｉｎ、周速：２８ｍ／ｓ）の攪拌を１分間行い、洗剤組成物１を排出した。得られた洗剤組成物１の平均粒径は３２５μｍ、嵩密度は８３１ｇ／Ｌ、流動性は６．１ｓであった。この洗剤組成物１の耐ケーキング性（通過率）は８５．３％であった。
【０１２１】
実施例７
結晶性アルカリ金属珪酸塩（処理後）を実施例２で調製した結晶性アルカリ金属珪酸塩（処理後）２に変更した以外は実施例６と同じ方法で洗剤組成物２を製造した。得られた洗剤組成物２の平均粒径は３１８μｍ、嵩密度は８２９ｇ／Ｌ、流動性は６．０ｓであった。この洗剤組成物２の耐ケーキング性（通過率）は８０．５％であった。
【０１２２】
実施例８
結晶性アルカリ金属珪酸塩（処理後）を実施例３で調製した結晶性アルカリ金属珪酸塩（処理後）３に変更した以外は実施例６と同じ方法で洗剤組成物３を製造した。得られた洗剤組成物３の平均粒径は３１６μｍ、嵩密度は８３３ｇ／Ｌ、流動性は６．０ｓであった。この洗剤組成物３の耐ケーキング性（通過率）は７５．３％であった。
【０１２３】
実施例９
結晶性アルカリ金属珪酸塩（処理後）を実施例４で調製した結晶性アルカリ金属珪酸塩（処理後）４に変更した以外は実施例６と同じ方法で洗剤組成物４を製造した。得られた洗剤組成物４の平均粒径は３２０μｍ、嵩密度は８２８ｇ／Ｌ、流動性は６．１ｓであった。この洗剤組成物４の耐ケーキング性（通過率）は８１．６％であった。
【０１２４】
実施例１０
結晶性アルカリ金属珪酸塩（処理後）を実施例５で調製した結晶性アルカリ金属珪酸塩（処理後）５に変更した以外は実施例６と同じ方法で洗剤組成物５を製造した。得られた洗剤組成物５の平均粒径は３２３μｍ、嵩密度は８３０ｇ／Ｌ、流動性は６．０ｓであった。この洗剤組成物５の耐ケーキング性（通過率）は７６．５％であった。
【０１２５】
比較例４
結晶性アルカリ金属珪酸塩（処理後）を比較例１で調製した結晶性アルカリ金属珪酸塩（処理後）６に変更した以外は実施例６と同じ方法で洗剤組成物６を製造した。得られた洗剤組成物６の平均粒径は３１９μｍ、嵩密度は８２９ｇ／Ｌ、流動性は６．０ｓであった。この洗剤組成物６の耐ケーキング性（通過率）は５６．５％であった。
【０１２６】
比較例５
結晶性アルカリ金属珪酸塩（処理後）を比較例２で調製した結晶性アルカリ金属珪酸塩（処理後）７に変更した以外は実施例６と同じ方法で洗剤組成物７を製造した。得られた洗剤組成物７の平均粒径は３１４μｍ、嵩密度は８２６ｇ／Ｌ、流動性は６．１ｓであった。この洗剤組成物７の耐ケーキング性（通過率）は５９．８％であった。
【０１２７】
比較例６
結晶性アルカリ金属珪酸塩（処理後）を比較例３で調製した結晶性アルカリ金属珪酸塩（処理後）８に変更した以外は実施例６と同じ方法で洗剤組成物８を製造した。得られた洗剤組成物８の平均粒径は３４０μｍ、嵩密度は８５１ｇ／Ｌ、流動性は７．１ｓであった。この洗剤組成物８の耐ケーキング性（通過率）は７４．２％であった。
【０１２８】
得られた洗剤組成物の組成と物性評価結果を表３と表４にまとめた。尚、界面活性剤担持用顆粒群と界面活性剤組成物の組成については、表５と表６にそれぞれまとめた。実施例６〜１０で得られた洗剤組成物１〜５は、保存安定性の高い本発明の結晶性アルカリ金属珪酸塩（処理後）１〜５を使用しており、比較例４〜５で得られた洗剤組成物６〜７とは異なり、流動性、耐ケーキング性及び洗浄性能のいずれにも優れた洗剤組成物である。比較例６で得られた洗剤組成物８は、耐ケーキング性は、実施例と同等であるが、洗浄性能や流動性の観点から好ましくない。
【０１２９】
【表３】
0004667730.tif 000004
【０１３０】
【表４】
0004667730.tif 000005
【０１３１】
【表５】
0004667730.tif 000006
【０１３２】
【表６】
0004667730.tif 000007
【産業上の利用可能性】
【０１３３】
本発明の洗浄剤組成物は、衣料用洗剤等として好適に用いられる。